(57)【要約】  洗浄性及び易置換性に優れ、且つ、樹脂成形機の洗浄時の作業性をより一層向上し得る洗浄剤及びこれを用いた樹脂成形機の洗浄方法等を提供すること。  熱可塑性樹脂と、前記熱可塑性樹脂１００重量部に対して５〜５０重量部の使用温度において液体である物質と、を含有するペレットからなる洗浄剤を用いる。かかる洗浄剤を、樹脂成形機のシリンダ内に投入し、前記洗浄剤に熱を印加して可塑化保持させ、前記樹脂成形機のシリンダ内から前記可塑化保持された洗浄剤を排出する。【特許請求の範囲】
【請求項１】
熱可塑性樹脂と、前記熱可塑性樹脂１００重量部に対して５〜５０重量部の使用温度において液体である物質と、を含有するペレットからなる洗浄剤。
【請求項２】
前記使用温度において液体である物質が、融点が−６０℃〜１３０℃、沸点が３００℃以上である、
請求項１に記載の洗浄剤。
【請求項３】
前記使用温度において液体である物質が、ビスヒドロキシアルキルテレフタレートである、
請求項１に記載の洗浄剤。
【請求項４】
前記熱可塑性樹脂が、ポリスチレン系樹脂、ポリオレフィン系樹脂、ポリメタクリル酸エステル系重合体、ポリカーボネート系重合体及びポリエステル系重合体よりなる群から選択される少なくとも１種である、
請求項１に記載の洗浄剤。
【請求項５】
前記ペレットが、水、発泡剤、無機物質、酸化防止剤、フッ素化重合体及び酸無水物変性重合体よりなる群から選択される少なくとも１種を０．１〜５０質量％含有する、
請求項１〜４のいずれか一項に記載の洗浄剤。
【請求項６】
請求項１〜５のいずれか一項に記載の洗浄剤を樹脂成形機のシリンダに入れる工程と、
前記洗浄剤を可塑化した状態で前記シリンダ内で保持する工程と、
前記シリンダから前記洗浄剤を排出する工程と、
を有する樹脂成形機の洗浄方法。
【請求項７】
前記保持工程において、１３０℃以上の温度で５分以上保持する、
請求項６に記載の樹脂成形機の洗浄方法。
【請求項８】
前記排出工程において、使用温度において非溶融性の物質を含有する組成物を前記シリンダに入れることによって前記洗浄剤を排出する、
請求項６又は７に記載の樹脂成形機の洗浄方法。
【発明の詳細な説明】
【技術分野】
【０００１】
本発明は、洗浄剤及びこれを用いた樹脂成形機の洗浄方法に関する。
【背景技術】
【０００２】
一般に、樹脂の着色、混合或いは成形等を目的として、押出成形機や射出成形機等の樹脂成形機が用いられている。この種の樹脂成形機においては、所定の作業終了時に、成形品の原材料となる樹脂や、染料や顔料等の各種添加剤、さらにはこれらが熱劣化して生成した炭化物等が、樹脂成形機のキャビティ、シリンダ或いはスクリュー等に残留する。かかる残留物は、以降に行われる樹脂成形時に成形品に混入し、得られる成形品の外観不良等の原因となり得る。特に、次に成形する樹脂が透明の場合、混入する残留物がわずかな量であっても、得られる成形品の透明性を低下させ、或いは、黒点異物混入等が容易に視認されるので、著しい外観不良を引き起こす原因となり得る。そのため、残留物を樹脂成形機内から完全に除去することが望まれている。【０００３】
樹脂成形機内から残留物を除去するため、人手により樹脂成形機の分解掃除が行なわれている。しかしながら、かかる分解掃除は、樹脂成形機を分解し再度組み立てるという作業が必ず伴うため、作業効率が非常に悪い。しかも、洗浄の際に用いるブラシ等による研磨でキャビティ、シリンダ或いはスクリュー等が傷ついたり磨耗したりすることがあり、また、シリンダ内のように人手による掃除の確認が困難な部分がある。そのため、樹脂成形機の分解作業を行なうことなく残留物を樹脂成形機内から除去する簡便な手法が求められている。【０００４】
一方、次回成形される材料等（以下、「置換材料」という。）を樹脂成形機内に充填し、その置換材料を残留物とともに排出することにより、樹脂成形機内の洗浄を行なう、いわゆる置換作業が行なわれている。しかし、このような置換作業では、スクリュー等に残留した炭化物を十分に除去できないため、前述した外観不良が起こりやすく、応急的に分解掃除を行なわざるを得ないのが実情である。さらに、近年の樹脂リサイクルや樹脂使用量の削減等に代表される環境問題への意識の高まりから、置換作業時の置換材料の使用量は極限まで削減される傾向にあり、炭化物の残留が一層起こり易い状況となっている。【０００５】
他方、特許文献１には、ポリマー主鎖に−ＣＯＯ−及び／又は−ＣＯＮＨ−の基を有する熱可塑性樹脂が付着している溶融成形装置の無機部材を、溶融ビス（２−ヒドロキシエチル）テレフタレート（以下、「ＢＨＥＴ」ともいう。）と接触させ、その熱可塑性樹脂を無機部材から除去することからなる無機部材の洗浄方法が記載されている。さらに、この特許文献１には、成形機の洗浄において、洗浄温度で溶融しないゲル状樹脂からなるパージ剤を使用する前あるいはパージ剤と混合して、溶融ＢＨＥＴを成形機に流してもよいことが記載されている（段落番号［００２５］参照）。
また、特許文献２には、ＢＨＥＴを少なくとも６０モルパーセント含むポリエステル低重合体でポリエステル紡糸装置を洗浄する方法が記載されている。【０００６】
【特許文献１】特開２００５−２００４４３号公報
【特許文献２】特開昭４９−８０３２０号公報
【発明の開示】
【発明が解決しようとする課題】
【０００７】
しかしながら、特許文献１に記載の洗浄剤は、樹脂成形機のシリンダやスクリュー等の複雑な構造物を洗浄するためには、その充填性の悪さから複数回の使用が求められたり、あるいは樹脂成形機を一度分解して部分的に洗浄剤に浸したりしなければならない、という問題がある。また、一般に、洗浄剤を用いて樹脂成形機内の洗浄を行なう場合、その洗浄剤自身が残留物として残存し得るため、置換材料によって容易に置換される易置換性（非残留性）が洗浄剤自身に要求されているところ、特許文献１に記載の洗浄剤は、易置換性も十分でない。【０００８】
また、特許文献１に記載の洗浄剤は、ＢＨＥＴの融点（約１１０℃）以上の温度で極めて低粘度の液状物となるので、１３０〜４００℃程度の高温で洗浄処理が行なわれる、一般的な樹脂成形機の洗浄用途において、樹脂成形機内への充填性或いは押し出し性が悪く、実用に耐え得るものではなかった。また、ＢＨＥＴが樹脂成形機のノズルから噴出したり、樹脂成形機のホッパー下から供給ゾーンにかけて固着したりする等の不都合が生じ易く、場合によっては、樹脂成形機の稼動が停止する等の事態が生じ得る。したがって、特許文献１に記載の洗浄剤は、洗浄時の作業性を悪化させ、場合によっては、稼動停止後の樹脂成形機の分解作業を必要とする等の理由により、樹脂成形機の洗浄用途に不向きなものであった。【０００９】
さらに、特許文献１には、洗浄温度で溶融しないゲル状樹脂からなるパージ剤と混合して溶融ＢＨＥＴを樹脂成形機内に流すことが開示されている。ところが、このようにＢＨＥＴとゲル状樹脂とを樹脂成形機のシリンダ内に混合投入すると、ＢＨＥＴとゲル状樹脂とが樹脂成形機内で相溶しにくいので、上述した不都合を効果的に抑制できない。しかも、ゲル状樹脂は流動性が乏しいので、樹脂成形機内への充填性或いは押し出し性をさらに悪化させ、その結果、樹脂成形機のスクリュー回転に過剰な負担を与える等のさらなる不都合をも生じさせる。【００１０】
他方、特許文献２に記載されているＢＨＥＴを少なくとも６０モルパーセント含むポリエステル「低重合体」は、単なるポリエステルの分解物であり、特許文献１に記載のＢＨＥＴからなる洗浄剤と実質的に差がない。このようなＢＨＥＴからなる洗浄剤は、ポリエステルに対しては効果があるものの、ＢＨＥＴを含む低重合体をペレット化することは困難であるため、射出成形機や押出機等の樹脂成形機で成形するポリエステル以外の樹脂や炭化物に対しては十分な効果は得られない。【００１１】
本発明は、かかる実情を鑑みてなされたものであり、洗浄性及び易置換性に優れ、且つ、樹脂成形機の洗浄時の作業性をより一層向上し得る洗浄剤及びこれを用いた樹脂成形機の洗浄方法を提供することを目的とする。
【課題を解決するための手段】
【００１２】
上記課題を解決するために、本発明者らは、鋭意研究を重ねた結果、熱可塑性樹脂１００重量部に対して使用温度において液状である物質を５〜５０重量部含有するペレットからなる洗浄剤が、樹脂成形機内で熱を印加して可塑化保持することにより、優れた洗浄性及び易置換性を奏し、樹脂成形機の洗浄時の作業性をより一層向上し得ることを見出し、本発明を完成するに至った。【００１３】
すなわち、本発明は、以下（１）〜（８）を提供する。
（１）熱可塑性樹脂と、前記熱可塑性樹脂１００重量部に対して５〜５０重量部の使用温度において液体である物質と、を含有するペレットからなる洗浄剤。
（２）前記使用温度において液体である物質が、融点が−６０℃〜１３０℃、沸点が３００℃以上である、上記（１）に記載の洗浄剤。
（３）前記使用温度において液体である物質が、ビスヒドロキシアルキルテレフタレートである、上記（１）に記載の洗浄剤。
（４）前記熱可塑性樹脂が、ポリスチレン系樹脂、ポリオレフィン系樹脂、ポリメタクリル酸エステル系重合体、ポリカーボネート系重合体及びポリエステル系重合体よりなる群から選択される少なくとも１種である、上記（１）に記載の洗浄剤。
（５）前記洗浄剤が、水、発泡剤、無機物質、酸化防止剤、フッ素化重合体及び酸無水物変性重合体よりなる群から選択される少なくとも１種を０．１〜５０質量％含有する、
上記（１）〜（４）のいずれか一項に記載の洗浄剤。
（６）上記（１）〜（５）のいずれか一項に記載の洗浄剤を樹脂成形機のシリンダに入れる工程と、前記洗浄剤を可塑化した状態で前記シリンダ内で保持する工程と、前記シリンダから前記洗浄剤を排出する工程と、を有する樹脂成形機の洗浄方法。
（７）前記保持工程において、１３０℃以上の温度で５分以上保持する、上記（６）に記載の樹脂成形機の洗浄方法。
（８）前記排出工程において、使用温度において非溶融性の物質を含有する組成物を前記シリンダに入れることによって前記洗浄剤を排出する、上記（６）又は（７）に記載の樹脂成形機の洗浄方法。
【発明の効果】
【００１４】
本発明の洗浄剤及びこれを用いた樹脂成形機の洗浄方法によれば、従来に比して洗浄性及び易置換性に優れるので、樹脂成形機の洗浄作業のより一層の効率化が図られるとともに、置換作業時の置換材料の使用量を削減することが可能となる。
【発明を実施するための最良の形態】
【００１５】
以下、本発明の実施の形態について説明する。なお、以下の実施の形態は、本発明を説明するための例示であり、本発明は、この実施の形態のみに限定されるものではなく、また、その要旨を逸脱しない限り、種々の形態で実施することができる。【００１６】
＜ペレットからなる洗浄剤＞
本実施形態の洗浄剤は、熱可塑性樹脂と、この熱可塑性樹脂１００重量部に対して５〜５０重量部の使用温度において液体である物質（以下、「液体状物質」ともいう。）を含有するとペレット（成形体）からなる。このようにペレットに成形することにより、樹脂成形機への均一充填が可能となり、また、取り扱いも容易となる。また、熱印加時に所定の液体状物質を含有することで、従来に比して、とりわけ、洗浄性及び易置換性が高められ、さらには、樹脂成形機の洗浄時の作業性をより一層向上し得る。【００１７】
使用温度において液体である物質は、少なくとも、樹脂成形機の洗浄温度で液体であることを要する。ここで、液体とは、ゲル状体を含む概念である。換言すると、液体状物質は、洗浄温度より融点が低く、沸点が高い物質である。洗浄温度に幅がある場合は、洗浄温度の下限値より融点が低く、洗浄温度の上限値より沸点が高いことを要する。より具体的には、使用温度において液体である物質は、１３０℃以上で液体であることが好ましく、１５０℃以上で液体であることがより好ましい。【００１８】
使用温度において液体である物質は、常温では、その融点によって、液体又は固体の性状を呈するが、いずれの形態であっても構わない。使用温度において液体である物質は、融点が−６０℃以上であることが好ましく、より好ましくは５０℃以上、さらに好ましくは１００℃〜１３０℃である。液体状物質が常温で液体であると、熱可塑性樹脂に多量に配合した場合に、その熱可塑性樹脂との相溶性が悪いとブリードアウトする等してペレットがべたついた状態となり、洗浄する樹脂成形機へ投入し難くなる傾向にあるが、熱可塑性樹脂と混合してペレットを成形する際に、液状のままポンプ等により多量に添加し易くなるという利点がある。一方、液体状物質が常温で固体であると、ペレットに成形する際に熱可塑性樹脂とブレンドして押出機に投入することができ、また、得られるペレットの形態安定性が高められるという利点がある。使用温度において液体である物質の融点は、JIS K 0064:1992に従って測定した値とする。融点が常温以下はこの規格の範囲外であるが、操作は該規格に準じるものとする。【００１９】
使用温度において液体である物質は、沸点が３００℃以上であることが好ましく、より好ましくは３５０℃以上、さらに好ましくは４００℃以上である。液体状物質の沸点が３００℃以上であると、洗浄時に揮発し難く、また、濃度が低減し難いので、洗浄効果の低下を抑制することができる。また、洗浄時に揮発し難いので、３００℃以上で洗浄を行う場合であっても、作業中の発火等の発生を低減でき、安全性を高めることができる。使用温度において液体である物質の沸点は、JIS K 5601-2-3:1999によって測定した値とする。沸点が300℃以上は該規格の範囲外であるが、操作は当該規格に準じるものとする。【００２０】
使用温度において液体である物質の具体例としては、例えば、フタル酸エステル、ミネラルオイル、グリセリン脂肪酸エステル、ソルビタン脂肪酸エステル、ポリグリセリン脂肪酸エステル、プロピレングリコール脂肪酸エステル、高級アルコール脂肪酸エステル、ポリアルキレンオキシドグリコール、ビスヒドロキシアルキルテレフタレート等が挙げられるが、これらに特に限定されるものではない。熱可塑性樹脂との成形体形成性を考慮して、好ましい組み合わせの液体状物質を選択できる。【００２１】
これらのなかでも、ビスヒドロキシアルキルテレフタレートが好ましく、その具体例としては、例えば、ビスヒドロキシエチルテレフタレート（ＢＨＥＴ）、ビスヒドロキシプロピルテレフタレート（ＢＨＰＴ）及びビスヒドロキシブチルテレフタレート（ＢＨＢＴ）等が挙げられるが、これらに特に限定されるものではない。なお、ビスヒドロキシアルキルテレフタレートは、１種を単独で或いは２種以上を組み合わせて用いることができる。【００２２】
ビスヒドロキシアルキルテレフタレートは、炭素数が２〜５のアルキル基を有するものが好ましく、エチル基、ｎ−プロピル基、イソプロピル基及びｎ−ブチル基よりなる群から選択される少なくとも１種を有するものがより好ましく、ビスヒドロキシエチルテレフタレートであることがさらに好ましい。【００２３】
上記のビスヒドロキシアルキルテレフタレートは、各種公知の合成法及び化学分解法により製造可能であり、いずれの製法にて製造されたものを好適に用いることができるが、製造コスト等を考慮すると、ポリアルキレンテレフタレートの化学分解により得られた分解物であることが好ましい。かかる化学分解法により得られる分解物の具体例として、例えば、アルキル基の炭素数が２〜４のビスヒドロキシアルキルテレフタレートは、対応するアルキル基を有するグリコール（例えば、炭素数２の場合、エチレングリコール）と触媒の存在下、ポリエチレンテレフタレートを２００℃以上に加熱することにより得ることができる。【００２４】
熱可塑性樹脂は、一般の射出成形や押出成形等において用いられている各種公知の材料を適宜用いることができるが、メルトフローレート（ＭＦＲ；ＪＩＳ−Ｋ７２１０、２２０℃、１０ｋｇ荷重）が、０．１〜１００ｇ／１０分であることが好ましい。メルトフローレートがこの範囲にあることにより、熱を印加して可塑化させた際に適度な粘度（粘性）を有する流動体が形成され、上記の使用温度において液状性質を有する物質の洗浄作用と相まって、極めて高度な洗浄性及び易置換性が発揮されるとともに、樹脂成形機への充填性及び押し出し性が飛躍的に向上し、その結果、洗浄時の作業性を向上し得る。一方、メルトフローレートが０．１ｇ／１０分未満であると、標準的な処理条件である成形温度２００〜２８０℃における充填性或いは押し出し性が悪く、メルトフローレートが１００ｇ／１０分を超えると、洗浄効果が低下する。上記のメルトフローレートは、０．３〜５０ｇ／１０分であることがより好ましく、０．５〜３０ｇ／１０分であることがさらに好ましい。【００２５】
熱可塑性樹脂の具体例としては、例えば、ポリスチレン系樹脂、ポリオレフィン系樹脂、ポリメタクリル酸エステル系重合体、ポリカーボネート系重合体、ポリエステル系重合体、ポリアミド系樹脂及びポリブテン等が挙げられるが、これらに特に限定されるものではない。なお、熱可塑性樹脂は、１種を単独で或いは２種以上を組み合わせて用いることができる。また、熱可塑性樹脂の分子量は、特に限定されるものではないが、通常、１０万〜４０万程度であり、２０万〜３０万であることがより好ましい。【００２６】
ポリスチレン系樹脂の具体例としては、例えば、ポリスチレン、スチレン−アクリロニトリル共重合体及びスチレン−メタクリル酸メチル共重合体等が挙げられる。これらのなかでも、ポリスチレン系樹脂は、スチレン−アクリロニトリル共重合体であることが好ましく、とりわけ、アクリロニトリル含量が５質量％以上５０質量％未満のスチレン−アクリロニトリル共重合体であることが、洗浄性及び樹脂成形機内への非残留性に優れるので、より好ましい。【００２７】
ポリオレフィン系樹脂の具体例としては、例えば、ポリエチレン系樹脂及びポリプロピレン系樹脂等が挙げられる。ここで、ポリエチレン系樹脂及びポリプロピレン系樹脂には、エチレン又はプロピレンとα−オレフィンとの共重合樹脂が含まれる。これらのなかでも、ポリオレフィン系樹脂は、ポリプロピレン又はプロピレン共重合体を含む樹脂であることが、洗浄性及び樹脂成形機内の非残留性に優れるので、好ましい。【００２８】
また、使用時において汚れが視認し易く、取り扱い性に優れる等の観点から、熱可塑性樹脂として、ポリカーボネート、ポリエチレンテレフタレート或いはポリメタクリル酸メチル等の透明樹脂を用いることが好ましい。【００２９】
洗浄剤は、使用温度において液体である物質を、熱可塑性樹脂１００質量部に対し５〜５０質量部含有するものであり、残留物に対する洗浄性及び易置換性をより一層高める観点から、１０質量部以上含有するものであることがより好ましい。一方、熱が印加されて可塑化した際の粘度を適度に維持し、樹脂成形機への充填性或いは押し出し性を高めて洗浄時の作業性を向上させる観点から、成形体は、使用温度において液体である物質を熱可塑性樹脂１００質量部に対し５０質量部以下含有するものであることが好ましく、３０質量部以下含有するものであることがより好ましい。【００３０】
使用温度において液体である物質と熱可塑性樹脂とを含有するペレットを成形する観点から、両者の組み合わせも重要である。つまり、熱可塑性樹脂と使用温度において液状性質を有する物質との相溶性が重要である。ペレット化するのに好ましい例としては、例えば、スチレン−アクリロニトリル共重合体とビスヒドロキシアルキルテレフタレートとの組み合わせが挙げられる。【００３１】
上記の成形体は、その洗浄目的及び用途に要求される性能に応じて、各種の添加剤を含有するものであってもよい。例えば、成形体は、洗浄性及び易置換性をより一層高める観点から、他の成分として、フッ素化重合体、及び／又は、酸又は酸無水物変性重合体を含有するものであることが好ましい。【００３２】
フッ素化重合体の具体例としては、例えば、ポリテトラフルオロエチレン、テトラフルオロエチレン−エチレン共重合体、テトラフルオロエチレン−パーフルオロアルキルビニルエーテル共重合体等が挙げられるが、これらに特に限定されるものではない。これらのなかでも、フッ素化重合体は、アクリル樹脂で変性したポリテトラフルオロエチレン及びその共重合体であることがより好ましく、その具体例としては、例えば、三菱レイヨン株式会社から市販されているアクリル樹脂変性ポリテトラフルオロエチレン「メタブレンＡ−３０００」が挙げられる。フッ素化重合体の含有量は、特に限定されるものではないが、成形体総量に対し０．１〜２０質量％であることが好ましく、０．５〜１０質量％であることがより好ましい。【００３３】
酸又は酸無水物変性重合体の具体例としては、例えば、酸又は酸無水物で変性したポリオレフィン、アクリル酸、メタクリル酸、無水マレイン酸とスチレンとの共重合体等が挙げられるが、これらに特に限定されるものではない。これらのなかでも、酸又は酸無水物変性重合体は、無水カルボン酸基で変性したポリオレフィンであることが好ましく、その具体例としては、例えば、三洋化成株式会社から市販されている無水カルボン酸基変性低分子量ポリプロピレン「ユーメックス１０１０」が挙げられる。また、酸又は酸無水物変性重合体は、酸又は酸無水物の含有量が多いものが好ましく、より具体的には、変性重合体中の酸又は酸無水物の含有量が、１〜２０質量％であることが好ましく、５〜１５質量％であることがより好ましい。酸又は酸無水物変性重合体の含有量は、特に限定されるものではないが、成形体総量に対し０．１〜２０質量％であることが好ましく、０．５〜１０質量％であることがより好ましい。なお、酸又は酸無水物変性重合体と上記のフッ素化共重合体と併用する場合は、両者の合計量が、成形体総量に対し０．５〜２０質量％であることが好ましい。【００３４】
洗浄剤は、他の成分として、水分（水）を含有するものであることが好ましい。成形体に含まれる水分は、樹脂成形機に熱を印加した際に水蒸気になる等して、洗浄時における残留物の引き剥しに有効に作用し、洗浄性及び易置換性をより一層高める。したがって、水分は、樹脂成形機への投入時に外部へ容易に離脱しないように成形体に含まれることが好ましく、例えば、上記の熱可塑性樹脂の吸湿性を利用して熱可塑性樹脂表面に吸着させたり、熱可塑性樹脂に含まれるように練り込んだり、熱可塑性樹脂を多孔質に構成し内部に封じ込めたりすることが好ましい。水分の含有量は、洗浄性及び易置換性をより一層高める観点から、成形体総量に対し０．１質量％以上であることが好ましく、また、洗浄剤の取り扱い性及び洗浄操作のし易さの観点から、１０質量％以下であることが好ましい。【００３５】
洗浄剤は、他の成分として、発泡剤を含有するものであることが好ましい。成形体に含まれる発泡剤は、樹脂成形機内において可塑化した洗浄剤を機内の隅々へ拡散させる等して、洗浄性及び易置換性をより一層高める。この発泡剤の具体例としては、例えば、重炭酸ナトリウム或いは炭酸アンモニウム等の無機発泡剤や、アゾジカルボナミド或いはアゾビスイソブチロニトリル等の有機発泡剤が挙げられるが、これらに特に限定されるものではない。発泡剤の含有量は、成形体総量に対し０．１〜４質量％であることが好ましく、０．５〜３質量％であることがより好ましい。洗浄性及び易置換性をより一層高めるために、後述するアルカリ金属塩と発泡剤とを併用することが好ましく、また、発泡剤を熱可塑性樹脂に予め練り込むことが好ましい。【００３６】
洗浄剤は、他の成分として、洗浄性及び易置換性をより一層高める観点から、アルカリ金属塩、無機充填材の少なくとも１種以上を含有するものであることが好ましい。【００３７】
アルカリ金属塩の具体例としては、例えば、ステアリン酸マグネシウム等のステアリン酸金属塩等が挙げられるが、これに特に限定されるものではない。アルカリ金属塩を添加すると、滑性が向上し樹脂成形機内により一層残留し難くなり、残留した場合であってもその除去が容易となる。アルカリ金属塩の含有量は、成形体総量に対し０．１〜１０質量％であることが好ましい。アルカリ金属塩は、滑性の向上効果をより一層高めるために、熱可塑性樹脂に予め練り込むことが好ましい。【００３８】
無機充填材の具体例としては、例えば、炭酸カルシウム、炭酸マグネシウム、酸化チタン、タルク、水酸化アルミニウム、水酸化マグネシウム、ゼオライト、マイカ、ケイソウ土、ガラス粉末、ガラス球、シラスバルーン、クエックサンド、ウォラストナイト等が挙げられるが、これらに特に限定されるものではない。【００３９】
洗浄剤は、他の成分として、その熱安定性を高める観点から、酸化防止剤を含有するものが好ましい。酸化防止剤としては、フェノール系やリン系の化合物が好ましく用いられる。その具体例としては、例えば、２，６−ジターシャルブチル−４−メチルフェノール、ｎ−オクタデシル−３−（３，５−ジターシャルブチル−４−ヒドロキシフェニル）プロピオネート、トリス（２，４−ジターシャルブチルフェニル）ホスファイト、ビス（２，６−ジターシャルブチル−４−メチルフェニル）ペンタエリスリトールホスファイト、２，２−メチレンビス（４，６−ジターシャルブチルフェニル）オクチルホスファイト等が挙げられるが、これに特に限定されるものではない。【００４０】
ペレットの具体的な形態としては、公知の形態を適宜採用することができ、例えば、所定の形状にペレット化した、混合体、混練体或いはコアシェル構造体等が挙げられる。これらのなかでも、使用温度において液状性質を有する物質、熱可塑性樹脂及び必要に応じて配合された他の成分を、予め混合或いは溶融混練してペレット状或いは粒状に成形した混合成形体又は混練成形体であることがより好ましく、混練成形体であることがさらに好ましい。このように混合成形体又は混練成形体とすることにより、常温における取り扱い性及び樹脂成形機への投入し易さ等の洗浄作業時の作業性が飛躍的に向上するとともに、熱を印加して可塑化させた際の、使用温度において液状性質を有する物質及び熱可塑性樹脂の相溶性が向上し、洗浄性及び易置換性をより一層高めることができる。【００４１】
また、ペレット化する際は、通常、熱可塑性樹脂と使用温度で液体である物質とを押出機により溶融混錬して行うが、一般に、洗浄剤の使用温度とペレット化する温度範囲は大きく異ならないため、当然のことながら使用温度で液体である物質は、ペレット化する際は液体の状態となる。この場合、ペレット化の操作初期においては未溶融の熱可塑性樹脂と多量の液体とが混在する状態となるため、熱可塑性樹脂が十分に溶融せずベント口から噴出する、或いは、液体のみがダイス出口から噴出することがあり、ペレット化が困難であることが多い。また、押出機投入口の温度が上昇し、使用温度で液体である物質が投入口付近で軟化し投入口を塞いでしまう不具合も起こりやすい。これに対し、本発明者らは、熱可塑性樹脂と使用温度で液体である物質を、押出機で良好にペレット化できる条件を見出した。具体的には、熱可塑性樹脂とＢＨＥＴとをペレット化する際に、投入口で均一に熱可塑性樹脂とＢＨＥＴが供給されるように、投入前に予め熱可塑性樹脂とＢＨＥＴとを十分に混合した予備混合物を作製し、この予備混合物を押出機に投入する方法や、２台の精密重量フィーダーを用いて熱可塑性樹脂とＢＨＥＴをそれぞれ均一に投入する方法である。また、これらに方法においては、押出機サイズがＬ／Ｄ（Ｌは押出機の長さ、Ｄはスクリュー外径）＝３０以上、望ましくは４０以上の十分な溶融混錬ゾーンを有する２軸の押出機を用いて、安定してペレットできるように予備混合物の投入量を適正化することが望ましい。加えて、投入口でＢＨＥＴが溶融しないように投入口を十分に冷却し、投入口の閉塞を防止することが望ましい。【００４２】
ペレットは、例えば、使用温度において液状性質を有する物質、熱可塑性樹脂及び他の成分を、ニーダー、押出機或いはバンバリーミキサー等を用いて溶融混練（混合）して所望の形状に成形することにより得ることができる。ペレットのサイズは、特に限定されないが、一般的には、短径２．０〜５．２ｍｍ、長径３．０〜９．５ｍｍ、長さ３．０〜８．５ｍｍであり、ストランドのカットしやすさや、ペレットの扱いやすさ等の観点から、短径２．０〜３．０ｍｍ、長径３．０〜４．５ｍｍ、長さ３．０〜４．５ｍｍであることが好ましい。【００４３】
なお、本明細書において、「固体」とは、結晶性固体及び非晶質固体並びにこれらの複合体を含むが、固体と液体の中間状態にあるゲルを含まない概念である。なお、本実施形態の洗浄剤には、上述したペレット（成形体）のみからなる態様の他、上述したペレット（成形体）と、他の固体材料、液体材料及びゲル状材料の少なくとも１種とを併用した態様が含まれる。【００４４】
＜洗浄方法＞
本実施形態の洗浄方法は、樹脂成形機の洗浄用途において上記の洗浄剤を好適に利用可能な一態様であって、より具体的には、上記の洗浄剤を樹脂成形機のシリンダ内に投入し、洗浄剤に熱を印加して可塑化（溶融）保持し、その後、樹脂成形機のシリンダ内から可塑化した洗浄剤を排出する方法である。【００４５】
適用可能な樹脂成形機としては、例えば、射出成形機及び押出成形機等が挙げられるが、樹脂を加熱溶融させて混練（混合）するシリンダを有するものであれば、これらに特に限定されるものではない。上記の洗浄剤は、公知の樹脂成形機に広く適用可能である。ここで、例えば、インラインスクリュー式の射出成形機又は押出成形機に適用すると、分解洗浄を行なうことなく、シリンダ内部及びシリンダ内に配置された射出成形用或いは押し出し用のスクリュー、又はキャビティ等を、同時に洗浄することが可能である。【００４６】
洗浄剤に印加する熱は、シリンダ内に残存している樹脂或いは炭化物等の残留物の種類、洗浄剤に配合されている熱可塑性樹脂等の組成その他に応じて適宜設定すればよく、特に限定されるものではない。より具体的には、樹脂成形機のシリンダ温度を１３０℃以上とすることがより好ましく、１８０℃以上とすることがさらに好ましく、２２０℃以上とすることが特に好ましい。このような温度に設定することにより、可塑化した洗浄剤に適度な粘性・弾性を付与できるので、極めて高度な洗浄性及び易置換性が発揮されるとともに、樹脂成形機内への充填性或いは押し出し性が向上するので、洗浄作業時の作業性のより一層の効率化が図られる。なお、加熱温度の上限は、特に限定されるものではないが、通常、４００℃程度である。【００４７】
洗浄剤に熱を印加するタイミングは、樹脂成形機のシリンダ内へ投入して所定時間を経過した後であっても、シリンダ内への投入と同時であっても、シリンダ内への投入前であっても構わない。シリンダ内への投入と同時に行う場合は、例えば、予め加熱しておいたシリンダ内に洗浄剤を投入することにより実施可能である。また、シリンダ内へ投入前に行う場合は、例えば、予め洗浄剤に熱を印加して熱可塑性樹脂を可塑化し、この可塑化した洗浄剤をシリンダ内へ投入することによって実施可能である。【００４８】
ここで、可塑化した洗浄剤を樹脂成形機から排出する前に、樹脂成形機のシリンダ内に可塑化した洗浄剤を充填した状態で、１３０℃以上のシリンダ温度で５分以上保持することが好ましい。この保持処理中に、シリンダやスクリュー等に付着した炭化物等の残留物は、洗浄剤に含有されていた使用温度において液状性質を有する物質により膨潤され熱可塑性樹脂になじむ等するので、残留物を樹脂成形機のシリンダ内から極めて効率的に且つ速やかに洗浄排出することができる。【００４９】
上記の保持処理工程は、生産性の観点から、洗浄剤に熱を印加して熱可塑性樹脂を可塑化させる工程に引き続いて実施することが好ましい。なお、保持温度及び時間は、シリンダ内に残存している残留物の種類及び洗浄剤の組成等に応じて適宜設定すればよく、特に限定されるものではないが、１３０℃以上で３０分以上保持することが好ましく、１８０℃以上で３０分以上保持することがより好ましく、２２０℃以上で３０分以上保持することがさらに好ましい。保持温度及び時間の上限は、作業性及び生産性の低下等の観点から、好ましくは４００℃以下及び１０時間以下である。【００５０】
また、樹脂成形機中に可塑化保持された洗浄剤を排出する工程において、使用温度において非溶融性の物質を含有する組成物を用いると、シリンダやスクリュー等に付着した炭化物等の残留物の除去に大きな効果を示す。【００５１】
使用温度において非溶融性の物質を含有する組成物としては、１３０〜４００℃の使用温度において非溶融性の金属、無機物質、熱硬化性樹脂などを含有する組成物を使用することができる。作業性及び生産性の観点から、粒子状及び／又は繊維状の金属、ガラス、無機物質を含有する熱可塑性樹脂組成物が好ましく、その具体例としては、例えば、熱可塑性樹脂１００重量部に対して、ウォラストナイト、ガラス繊維、金属繊維などを５重量部以上、好ましくは１０重量部以上、より好ましくは２０重量部以上、最も好ましくは４０重量部以上含有する熱可塑性樹脂組成物が挙がられる。【００５２】
また、洗浄剤を樹脂成形機のシリンダ内に投入する工程と、洗浄剤に熱を印加して可塑化保持させる工程と合わせて、樹脂成形機のシリンダ内から可塑化された洗浄剤を排出する工程において、使用温度において非溶融性質を有する物質を含有する組成物を用いることで、洗浄性能に大きな相乗効果が得られ、特に、樹脂成形機のシリンダやスクリュー等に付着した炭化物等の残留物の除去に有効となる。
【実施例】
【００５３】
以下、実施例及び比較例を挙げて本発明を詳細に説明するが、本発明はこれらに特に限定されるものではない。なお、以下において、「部」及び「％」は、「質量部」及び「質量％」を各々意味する。【００５４】
実施例及び比較例において使用する樹脂成形機及び測定条件を以下に示す。
（Ａ）樹脂成形機
インラインスクリュー型の射出成形機（型締力１２５トン・容量１０オンス）を用いた
（Ｂ）メルトフローレート（ＭＦＲ）
ＪＩＳ−Ｋ７２１０により、２２０℃、１０ｋｇ荷重で測定した。【００５５】
洗浄剤の作製
［実施例１〜１６］
スチレン−アクリロニトリル系樹脂Ｉ（略称：ＡＳＩ、商品名：スタイラックＡＳＴ８５０５  旭化成ケミカルズ（株）製、ＭＦＲ５ｇ／１０分）、スチレン−アクリロニトリル系樹脂ＩＩ（略称：ＡＳＩＩ、商品名：スタイラックＡＳＴ９７０１  旭化成ケミカルズ（株）製、ＭＦＲ５０ｇ／１０分）ポリエステル系樹脂（略称：ＰＥＴ、商品名：レマペット、三菱エンジニアリングプラスチックス（株）社製、ＭＦＲ１２ｇ／１０分）、ポリプロピレン系樹脂（略称：ＰＰ、商品名：サンアロマー、サンアロマー（株）製、ＭＦＲ１０ｇ／１０分）、ビスヒドロキシエチルテレフタレート（略称：ＢＨＥＴ、商品名：ＢＨＥＴ（Ｊ）、日本精化（株）製、融点１１０℃、沸点４１０℃）、ビスヒドロキシブチルテレフタレート（略称：ＢＨＢＴ、三菱レイヨン（株）製タフペットＰＢＴを熱分解して得た。）、フタル酸ビス（２−エチルヘキシル）（略称：ＤＯＰ、商品名：ＤＯＰ、（株）ジェイ・プラス製、融点−５０℃、沸点３８６℃）、プロピレングリコール脂肪酸エステル（化合物名：プロピレングリコールモノベヘネート、略称：脂肪酸エステル、商品名：リケマールＰＢ−１００、理研ビタミン（株）製、融点５７℃）、アクリル樹脂変性ポリテトラフルオロエチレン（略称：フッ素化物、商品名：メタブレンＡ−３０００、三菱レイヨン（株）製）、酸無水物基変性低分子量ポリプロピレン（略称：酸無水物、商品名：ユーメックス１０１０、三洋化成工業（株）製）、重曹（略称：重曹、商品名：重炭酸ナトリウム、旭ガラス（株）製）、水の各成分を、表１に示す割合で混合し、押出機を用いて溶融混練した後、ペレタイザーで切断して、粒状の混練成形体である実施例１〜１６の洗浄剤を各々得た。【００５６】
洗浄剤の性能評価
［実施例１〜８］
旭化成ケミカルズ（株）製のＡＢＳ樹脂黒着色品「商品名：スタイラックＡＢＳ１２１）を射出成形機のシリンダ内に充填した後、３００℃で２０時間滞留させた。
次に、予備洗浄として、旭化成ケミカルズ製「商品名：アサクリンＵタイプ」２ｋｇを射出成形機のシリンダ内に投入して樹脂置換を行なった後、アサクリンＵタイプを排出してシリンダ内を空にした。
上記の操作後、表１に示すそれぞれ実施例１〜８の洗浄剤２ｋｇをシリンダ内に投入し、２７０℃で１時間保持した。次に、旭化成ケミカルズ製「商品名：アサクリンｎｅｗ−ＥＸタイプ」２ｋｇをシリンダ内に投入して樹脂置換を行なうことにより、可塑化した実施例１〜８の洗浄剤をシリンダ内から排出し、さらに、アサクリンｎｅｗ−ＥＸタイプを排出してシリンダ内を空にし、洗浄作業を終了した。
洗浄作業終了後、射出成形機のスクリューを抜き出し、そのスクリューの表面を目視により観察した。表１に、評価結果を併せて示す。
図１に、実施例２の洗浄剤を用いて洗浄したスクリューの平面写真を示す。図１から明らかなように、実施例２の洗浄剤を用いて洗浄したスクリューには、樹脂の焼け炭化物等の残留物の付着、及び、実施例２の洗浄剤の固着は観察されず、スクリュー本体の金属光沢が視認された。【００５７】
［実施例９〜１６］
上記の予備洗浄を行なわずに、表１に示す実施例９〜１６の洗浄剤２ｋｇをシリンダ内に投入した他は、実施例１と同様の操作を行ない、洗浄作業を行なった。洗浄作業終了後、射出成形機のスクリューを抜き出し、そのスクリューの表面を目視により観察した。表１に、評価結果を併せて示す。【００５８】
[実施例１７]
旭化成ケミカルズ（株）製のＡＢＳ樹脂黒着色品「商品名：スタイラックＡＢＳ１２１）を射出成形機のシリンダ内に充填した後、３００℃で２０時間滞留させた。
次に、予備洗浄として、旭化成ケミカルズ製「商品名：アサクリンＵタイプ」２ｋｇを射出成形機のシリンダ内に投入して樹脂置換を行なった後、アサクリンＵタイプを排出してシリンダ内を空にした。
上記の操作後、表１に示す実施例１７の洗浄剤２ｋｇをシリンダ内に投入し、２７０℃で１０分保持した。次に、旭化成ケミカルズ製「商品名：アサクリンｎｅｗ−ＥＸタイプ」２ｋｇをシリンダ内に投入して樹脂置換を行なうことにより、可塑化した実施例１７の洗浄剤をシリンダ内から排出し、さらに、アサクリンｎｅｗ−ＥＸタイプを排出してシリンダ内を空にし、洗浄作業を終了した。
洗浄作業終了後、射出成形機のスクリューを抜き出し、そのスクリューの表面を目視により観察した。表１に、評価結果を併せて示す。【００５９】
洗浄剤の作製及び性能評価
［比較例１］
実施例１の洗浄剤の代わりに旭化成ケミカルズ製「商品名：アサクリンＵタイプ」２ｋｇを用い、これを樹脂成形機に投入した以外は、実施例１と同じ操作を行ない、洗浄作業を行なった。洗浄作業終了後、射出成形機のスクリューを抜き出し、そのスクリューの表面を目視により観察した。表１に、評価結果を併せて示す。
図２に、比較例１の洗浄剤を用いて洗浄したスクリューの平面写真を示す。図２から明らかなように、比較例１の洗浄剤を用いて洗浄したスクリューには、樹脂の焼け炭化物等の残留物の付着が観察され、スクリュー本体の金属光沢を視認することができなかった。【００６０】
［比較例２］
実施例１の洗浄剤の代わりに旭化成ケミカルズ（株）製のポリメタクリル酸メチル樹脂「商品名：デルペット」を加熱処理後に粉砕して得られたゲル状樹脂（略称：ゲル状ＰＭＭＡ）とビスヒドロキシエチルテレフタレート（略称：ＢＨＥＴ、商品名：ＢＨＥＴ（Ｊ）、日本精化（株）製）とを用い、これらを表１に示す割合で射出成形機に２ｋｇを投入した。
ところが、この比較例２においては、スクリューを稼動させる際にオーバーロードが発生し、スクリューの稼動が停止したため、比較例２の洗浄剤を押し出して射出成形機内へ充填することができず、結果として、射出成形機の洗浄を行うことができなかった。【００６１】
［比較例３］
実施例１の洗浄剤の代わりに旭化成ケミカルズ（株）製のポリメタクリル酸メチル樹脂「商品名：デルペット」を加熱処理後に粉砕して得られたゲル状樹脂（略称：ゲル状ＰＭＭＡ）とビスヒドロキシエチルテレフタレート（略称：ＢＨＥＴ、商品名：ＢＨＥＴ（Ｊ）、日本精化（株）製）とを用い、これらを表１に示す割合で射出成形機に２ｋｇを投入した。
ところが、この比較例３においては、洗浄剤をシリンダ内に投入して２７０℃で保持する操作を行う際に、射出成形機のノズルからＢＨＥＴが噴出してシリンダ内に洗浄剤を十分に充填することができず、射出成形機の洗浄を十分に行うことが困難であった。
その後、射出成形機のスクリューを抜き出し、そのスクリューの表面を目視により観察した。表１に、評価結果を併せて示す。【００６２】
【表１】
2008146822.tif 000002
【００６３】
表１に示すとおり、本発明の実施例１〜１７の洗浄剤及びこれを用いた樹脂成形機の洗浄方法は、比較例１〜３に比して、洗浄性及び易置換性において有意に優れることが確認された。また、本発明の実施例１〜１７の洗浄剤及び洗浄方法は、比較例２及び３に比して、樹脂成形機の洗浄に適していることが確認された。【００６４】
したがって、実施例１〜１７の洗浄剤及びこれを用いた樹脂成形機の洗浄方法によれば、特に、樹脂成形機のシリンダ内及びスクリュー等に付着した熱可塑性樹脂等の残留物への洗浄性及び易置換性に優れるので、以降に透明性樹脂の成形を行なう場合に黒点異物混入等による外観不良を大幅が減少し歩留まりが向上する等、樹脂成形機の洗浄用途において極めて有用であることが示された。【００６５】
また、実施例１〜１７の洗浄剤及びこれを用いた樹脂成形機の洗浄方法によれば、熱を印加して可塑化させた際に適度な粘度を有する液状物となるので、樹脂成形機のシリンダやスクリュー等へ過剰な機械的負担をかけずに充填或いは押し出し可能となり、その洗浄時の作業性をより一層向上し得るとともに、樹脂成形機の機械的信頼性を損なわず装置寿命の長期化が図られることが示された。
【産業上の利用可能性】
【００６６】
以上説明した通り、本発明の洗浄剤及びこれを用いた樹脂成形機の洗浄方法は、従来に比して洗浄性及び易置換性に優れるので、樹脂、染料や顔料等の各種添加剤、さらにはこれらの炭化物等が付着した物品の洗浄用途において、広く且つ有効に利用可能である。また、本発明の洗浄剤及びこれを用いた樹脂成形機の洗浄方法は、洗浄時の作業性をより効率化することができるので、樹脂成形機の洗浄用途において、広く且つ有効に利用可能である。
【図面の簡単な説明】
【００６７】
【図１】実施例２の洗浄剤を用いて洗浄した射出成形機のスクリューの平面写真である。
【図２】比較例１の洗浄剤を用いて洗浄した射出成形機のスクリューの平面写真である。
【図１】
2008146822.tif 000003
【図２】
2008146822.tif 000004
【国際調査報告】
2008146822.tif 000005
2008146822.tif 000006
2008146822.tif 000007
2008146822.tif 000008